(57)【要約】【課題】ＳＯＩウエーハを製造する際にボイドの発生を抑え、生産性の高いＳＯＩウエーハの製造方法を提供する。【解決手段】原料ウエーハとなる２枚のウエーハのうち、少なくとも一方のウエーハに絶縁層を形成し、該一方のウエーハと他方のウエーハとを接着剤を用いずに貼り合わせるＳＯＩウエーハの製造方法において、該絶縁層の表面のＰＶ値が１．５ｎｍ以下であるようにした。【選択図】　図１
2004087768.tif 000002
【特許請求の範囲】
【請求項１】
原料ウエーハとなる２枚のウエーハのうち、少なくとも一方のウエーハに絶縁層を形成し、該一方のウエーハと他方のウエーハとを接着剤を用いずに貼り合わせるＳＯＩウエーハの製造方法において、該絶縁層の表面のＰＶ値が１．５ｎｍ以下であることを特徴とするＳＯＩウエーハの製造方法。
【請求項２】
前記一方のウエーハとしてピットクラスタが存在しないウエーハを用いることによって、前記絶縁層の表面のＰＶ値を１．５ｎｍ以下にすることを特徴とする請求項１記載のＳＯＩウエーハの製造方法。
【請求項３】
前記原料ウエーハとなる２枚のウエーハのうち、少なくとも一方のウエーハに絶縁層を形成すると共に、該一方のウエーハの上面から水素イオン又は希ガスイオンを注入して該一方のウエーハ内部に微小気泡層を形成させた後、該イオンを注入した方の面を、該絶縁層を介して他方のウエーハと密着させ、その後熱処理を加えて該微小気泡層を劈開面として該一方のウエーハの一部分を剥離することによって該一方のウエーハを薄膜化し、さらに熱処理を加えて、該薄膜化した一方のウエーハと該他方のウエーハとを該絶縁層を介して強固に結合することを特徴とする請求項１又は２に記載のＳＯＩウエーハの製造方法。
【請求項４】
ウエーハの表面のピットクラスタの有無を検査してピットクラスタが検出されないウエーハを選別し、この選別されたウエーハを前記原料ウエーハとして使用することを特徴とする請求項１〜３のいずれか１項に記載のＳＯＩウエーハの製造方法。
【請求項５】
重金属濃度が１０ｐｐｂ以下の環境で鏡面研磨したウエーハを前記一方のウエーハとして用いることを特徴とする請求項１〜４のいずれか１項に記載のＳＯＩウエーハの製造方法。
【発明の詳細な説明】
【０００１】
【発明の属する技術分野】
本発明は、ＳＯＩ層、絶縁層、支持基板で形成されたＳＯＩ（Ｓｉｌｉｃｏｎｏｎ　Ｉｎｓｕｌａｔｏｒ）ウエーハの製造方法に関し、特に結合法（貼り合わせ法）によるＳＯＩウエーハの製造方法に関する。
【０００２】
【関連技術】
近年、集積回路はその集積度を著しく増し、それに伴い鏡面研磨された半導体単結晶ウエーハ表面の平坦度や平滑度のような加工精度もより厳しい条件が課されるようになった。しかも、性能・信頼性・歩留まりの高い集積回路を得る為には、機械的な精度だけではなく、電気的な特性についても高いことが要請されるようになった。中でもＳＯＩウエーハについて言えば、理想的な誘電体分離基板なので、主に移動通信機器や医療機器関係で高周波、高速系デバイスとして利用され、今後の大幅な需要拡大が予想されている。
【０００３】
図６に示すようにＳＯＩウエーハ５０は、単結晶シリコン層のような素子を形成するためのＳＯＩ層５２（半導体層や活性層ともいう）が、シリコン酸化膜のような絶縁層５４〔埋め込み（ＢＯＸ）酸化膜層や単に酸化膜層ともいう〕の上に形成された構造をもつ。また絶縁層５４は支持基板５６（基板層ともいう）上に形成され、ＳＯＩ層５２、絶縁層５４、支持基板５６が順次形成された構造となっている。
【０００４】
従来、ＳＯＩ層５２及び支持基板５６が例えばシリコン、及び絶縁層５４が例えばシリコン酸化膜からなる上記ＳＯＩ構造を持つＳＯＩウエーハ５０の製造方法としては、酸素イオンをシリコン単結晶に高濃度で打ち込んだ後に、高温で熱処理を行い、酸化膜を形成するＳＩＭＯＸ（Ｓｅｐａｒａｔｉｏｎ　ｂｙ　ｉｍｐｌａｎｔｅｄ　ｏｘｙｇｅｎ）法によるものと、２枚の鏡面研磨したウエーハを、接着剤を用いることなく結合し、片方のウエーハを薄膜化する結合法（貼り合わせ法）がある。
【０００５】
ＳＩＭＯＸ法は、デバイス活性領域となる活性層（ＳＯＩ層）５２の膜厚を、酸素イオン打ち込み時の加速電圧で決定、制御できるために、薄層でかつ膜厚均一性の高い活性層５２を容易に得る事ができる利点があるが、埋め込み（ＢＯＸ）酸化膜（絶縁層）５４の信頼性や、活性層５２の結晶性等問題が多い。
【０００６】
一方、ウエーハ結合法は、単結晶のシリコン鏡面ウエーハ２枚のうち少なくとも一方に酸化膜（絶縁層）５４を形成し、接着剤を用いずに貼り合わせ、次いで熱処理（通常は１１００℃〜１２００℃）を加えることで結合を強化し、その後片方のウエーハを研削や湿式エッチングにより薄膜化した後、薄膜の表面を鏡面研磨してＳＯＩ層５２を形成するものであるので、埋め込み（ＢＯＸ）酸化膜（絶縁層）５４の信頼性が高くＳＯＩ層５２の結晶性も良好であるという利点がある。しかし、このようにして貼り合わされたＳＯＩウエーハ５０は研削や研磨により機械的な加工を行い薄膜化しているため、得られるＳＯＩ層５２の膜厚およびその均一性に限界がある。
【０００７】
また最近ＳＯＩウエーハの製造方法として、イオン注入したウエーハを結合及び分離してＳＯＩウエーハを作製する方法が新たに注目され始めている。この方法はイオン注入剥離法などとも言われ、２枚のウエーハのうち、少なくとも一方のウエーハ（ボンドウエーハ）に絶縁層を形成すると共に、該ボンドウエーハの上面から水素イオンまたは希ガスイオンを注入して該ボンドウエーハ内部に微小気泡層を形成させた後、該イオンを注入した方の面を、該絶縁層を介して他方のウエーハ（ベースウエーハ）と密着させ、その後熱処理を加えて該微小気泡層を劈開面として該ボンドウエーハの一部分を剥離することによって該ボンドウエーハを薄膜化し、さらに熱処理を加えて、該薄膜化したボンドウエーハとベースウエーハとを該絶縁層を介して強固に結合することによってＳＯＩウエーハとする技術（特開平５−２１１１２８号公報参照）である。この方法によれば、上記劈開面は良好な鏡面であり、ＳＯＩ層の膜厚の均一性も高いＳＯＩウエーハが比較的容易に得られる。
【０００８】
このイオン注入剥離法について図７にその主な工程の１例を示してさらに詳細に説明する。まず、２枚の原料ウエーハとして支持基板５６となるベースウエーハ５６ａとＳＯＩ層５２となるボンドウエーハ５２ａを準備する〔図７（ａ）、ステップ１００〕。これらのウエーハとしては、例えば鏡面研磨されたシリコン単結晶ウエーハが用いられる。これらのウエーハに対して必要に応じて洗浄処理を施す（ステップ１０１）。
【０００９】
このボンドウエーハ５２ａの表面には後に埋め込み（ＢＯＸ）酸化膜（絶縁層）となる酸化膜５４ａを形成する〔図７（ｂ）、ステップ１０２〕。これは例えばシリコン単結晶ウエーハであるボンドウエーハ５２ａに対して熱酸化を施すことによりボンドウエーハ５２ａの表面にシリコン酸化膜を形成すればよい。
【００１０】
次に該酸化膜５４ａの上からボンドウエーハ５２ａに水素イオン（又は希ガスイオン）を注入し、微小気泡層（封入層）５８を形成する〔図７（ｃ）、ステップ１０４〕。
【００１１】
その後、Ｈ２ＳＯ４−Ｈ２Ｏ２混合液等により洗浄を実施しても良い（ステップ１０５）。Ｈ２ＳＯ４−Ｈ２Ｏ２混合液は、ウェット洗浄の分野ではＳＰＭ（Ｓｕｒｆｕｒｉｃ　ａｃｉｄ−Ｈｙｄｒｏｇｅｎ　ｐｅｒｏｘｉｄｅ　Ｍｉｘｔｕｒｅ）の略称で知られ、有機汚染物質の除去に用いられる洗浄液である。
【００１２】
次に、微小気泡層（封入層）５８を形成したボンドウエーハ５２ａのイオン注入をした方の面の酸化膜５４ａを介して、ベースウエーハ５６ａと室温で密着させる〔図７（ｄ）、ステップ１０６〕。
【００１３】
次に５００℃以上の熱処理（剥離熱処理）を加えることによりボンドウエーハ５２ａの一部分を封入層５８より剥離することによって該ボンドウエーハ５２ａを薄膜化し〔図７（ｅ）、ステップ１０８〕、次いで結合熱処理〔図７（ｆ）、ステップ１１０〕を施して該薄膜化したボンドウエーハ５２ａとベースウエーハ５６ａとを該酸化膜５４ａを介して強固に結合することによってＳＯＩ構造を持つウエーハ５０が作製される。
【００１４】
上記した貼り合わせ法を用いて製造されたＳＯＩウエーハは、この段階では支持基板５６の一主表面に絶縁膜（層）５４とＳＯＩ層５２がそれぞれ分離して順次積層された構造の断面形状を有する。また、貼り合わせられる２枚の鏡面研磨ウエーハ表面の外周部には研磨ダレと呼ばれる領域が存在し、その部分は結合が不十分となるため除去されるため、絶縁層５４とＳＯＩ層５２は、支持基板５６に対して数ｍｍ程度小径となるのが一般的である。
【００１５】
また、更に図７（ｇ）に示すように上記ＳＯＩ構造を有するウエーハのＳＯＩ層５２の表面を改質及びＳＯＩ層５２の厚さを制御することがある（ステップ１１２）。例えば、得られたＳＯＩ構造を持つＳＯＩウエーハ５０のＳＯＩ層５２の表面（剥離面）には水素イオン注入によるダメージが残留しているので、通常はタッチポリッシュと呼ばれる研磨代の少ない研磨を行ってダメージ層を除去する。また、タッチポリッシュの代替として、アルゴンガス雰囲気下での熱処理を行ったり、ＳＯＩ層５２の膜厚を薄くするため熱酸化と酸化膜除去をおこなう犠牲酸化処理を行ったり、あるいはこれらを適宜組み合わせることによって、表面にダメージのない薄膜のＳＯＩ層５２を有するＳＯＩウエーハ５０を作製する場合もある。
【００１６】
また、ＳＯＩウエーハの原料となるシリコン等のウエーハの製造方法は、一般的に単結晶製造装置によって製造された単結晶棒（インゴット）をスライスして薄円板状のウエーハを得るスライス工程と、該スライス工程で得られたウエーハの割れや欠けを防ぐためにその外周エッジ部を面取りする面取り工程と、面取りされたウエーハをラッピングしてこれを平坦化するラッピング工程と、面取りおよびラッピングされたウエーハ表面に残留する加工歪を除去するエッチング工程と、エッチングされたウエーハの表面を研磨布に摺接させて粗研磨する一次鏡面研磨工程と、一次鏡面研磨されたウエーハの該表面を仕上げ鏡面研磨する仕上げ鏡面研磨工程と、仕上げ鏡面研磨されたウエーハを洗浄してウエーハに付着した研磨剤や異物を除去する最終洗浄工程から成る。これらの工程を基本とし、更に熱処理等の工程が加わったり、同一工程を複数回実施したり、工程順を工夫したりしてウエーハが製造される。
【００１７】
【発明が解決しようとする課題】
ＳＯＩウエーハを用いデバイスを製造するにあたり、デバイスの歩留まりが低下するという問題があった。この原因について本発明者が鋭意調査したところ、図４（ｂ）及び図５（ｅ）（ｆ）に示されるごとく、ＳＯＩウエーハ５０のＳＯＩ層５２及び絶縁層（酸化膜）５４にボイドＢと呼ばれる欠陥が発生し歩留まりの低下につながると考えられた。ボイドとは、ＳＯＩ層又は絶縁層に孔があいた状態のものである。
【００１８】
本発明は、上記した従来技術の問題点に鑑みなされたもので、ＳＯＩウエーハを製造する際にボイドの発生を抑え、生産性の高いＳＯＩウエーハの製造方法を提供することを主たる目的とする。
【００１９】
【課題を解決するための手段】
上記課題を解決するため、本発明者が鋭意調査したところ、ＳＯＩウエーハのボンドウエーハとして用いる原料ウエーハの品質が上記したボイドの発生に影響していることが明らかとなった。特にボンドウエーハ表面に存在するピットが問題であることが判明した。従来ボンドウエーハの原料となるシリコンウエーハには、種々の欠陥が観察されており、その代表的な欠陥としてＣＯＰ（Ｃｒｙｓｔａｌ　Ｏｒｉｇｉｎａｔｅｄ　Ｐａｒｔｉｃｌｅ）が有名である。ＣＯＰも一種のピット状の欠陥であるが、ＣＯＰはボイドの発生にそれほど影響が無いことが明らかとなっている。本発明者が鋭意調査したところ、ボンドウエーハに大きなピット、例えばラップスクラッチが存在する場合にボイドが発生する他、小さなピットでも集団で存在する部分にボイドが発生しやすいことが明らかとなった。つまり微小なピットが複数集まったピットクラスタが特に問題であることがわかった。
【００２０】
ピットクラスタについては、一般的には明確な定義はないが、微小ピットが島状に集合した欠陥であり、その集合体のサイズが比較的大きい、例えば０．５μｍ以上である欠陥を意味する。本明細書においては、ピットクラスタとは、微小ピットが島状に集合した欠陥であり、その集合体のサイズが０．５μｍ以上であると定義される。ピットクラスタの発生要因としては主に研磨工程から研磨後のピット槽保管、洗浄乾燥工程での重金属汚染が原因と考えられる。
【００２１】
このようなピットクラスタが存在した場合、このウエーハに酸化膜を形成すると、酸化膜の特性の劣化や、異常成長が起き、または酸化膜自体の平坦度（均一性）が悪化し、特に絶縁層の表面粗さが悪化し、その状態でベースウエーハを貼り合わせることになり、このピットクラスタ及び絶縁層の表面粗さが悪い部分の酸化膜の接着が弱くボイドとなってしまうと考えられる。
【００２２】
そこで、本発明のＳＯＩウエーハの製造方法は、原料ウエーハとなる２枚のウエーハのうち、少なくとも一方のウエーハ（ボンドウエーハ）に絶縁層を形成し、このボンドウエーハと他方のウエーハ（ベースウエーハ）とを接着剤を用いずに貼り合わせるＳＯＩウエーハの製造方法において、絶縁層の表面粗さを一定粗さ以下としてボンドウエーハとベースウエーハとを貼り合わせることを特徴とする。特に絶縁層（酸化膜）表面の凹凸のＰＶ（Ｐｅａｋ　ｔｏ　　Ｖａｌｌｅｙ）値が１０μｍ×１０μｍの面積で評価した時、１．５ｎｍ以下であること、即ち１．５ｎｍを超える部分が存在しないことが必要である。このような表面粗さの絶縁層の状態でボンドウエーハとベースウエーハの貼り合わせを行えばボイドの発生は著しく低下できる。
【００２３】
また、上記ボンドウエーハとしてピットクラスタが存在しないウエーハを用いることによって、上記絶縁層表面のＰＶ値を１．５ｎｍ以下とするのが好ましい。ピットクラスタが存在しないウエーハとは、例えばコンフォーカル光学系のレーザー顕微鏡で０．０８μｍ以上の欠陥を評価した際に、突起状でない微小欠陥の集合体で観察される形態の欠陥がウエーハ面内に観察されない（検出されない）ウエーハである。このコンフォーカル光学系のレーザー顕微鏡では、測定の仕方により欠陥の明暗のパターンで突起状の欠陥かピット（凹み）状の欠陥かが検出でき、さらに欠陥の分布等を直接観察できるためにピットクラスタなどの欠陥が識別しやすい。ピットクラスタは、一般に０．２〜０．０８μｍ程度のピット状の微小欠陥が数十個以上集まり０．５μｍ以上、例えば１μｍから１０μｍ程度、大きいものでは数十μｍ程度の範囲で集合体を形成し観察される。
【００２４】
ピットクラスタが検出されない（又は存在しない）ウエーハとはこのような微小欠陥の集合体がない、特に０．５μｍ以上の大きな集合体がウエーハ面内（表面）に０（零）個であるウエーハのことである。ピットクラスタが存在するとＢＯＸ酸化膜（絶縁層）の表面が粗れ、その部分の接着性が弱くなりボイドが発生しやすいと考えられる。０．５μｍ未満のピットは単独で存在しても絶縁層の粗れやボイドの発生にはそれほど影響はないが、これが密集した状態、即ち、ピットクラスタの状態で存在すると、ＢＯＸ酸化膜の粗れ、及びボイドの発生に繋がると考えられる。
【００２５】
本発明方法における原料ウエーハとなる２枚のウエーハを貼り合わせる手段としては、上記２枚のウエーハのうち、少なくとも一方のウエーハ（ボンドウエーハ）に絶縁層（酸化膜）を形成すると共に、該ボンドウエーハの上面から水素イオンまたは希ガスイオンを注入し、該ボンドウエーハ内部に微小気泡層を形成させた後、該イオンを注入した方の面を、該絶縁層（酸化膜）を介して他方のウエーハ（ベースウエーハ）と密着させ、その後熱処理を加えて該微小気泡層を劈開面として該ボンドウエーハの一部分を剥離することによって該ボンドウエーハを薄膜化し、さらに熱処理を加えて、該薄膜化したボンドウエーハと該ベースウエーハとを該絶縁層を介して強固に結合することによって行うのが好適である。
【００２６】
ボイドの発生原因は次のように考えられる。即ち、小さなピットが密集したピットクラスタが存在した場合、このウエーハに酸化膜を形成すると、酸化膜の特性の劣化、または酸化膜自体の平坦度（均一性）が悪化し、特に酸化膜の表面粗さの悪化が起こり、その状態でベースウエーハを貼り合わせることになり、この酸化膜の表面が粗れた部分での酸化膜の接着が弱くボイドとなってしまうものである。従って、このようなボイドの発生は、結合法（貼り合わせ法）によるＳＯＩウエーハの製造方法に特有の問題であり、ＳＩＭＯＸ等の方法ではこのような形態のボイドの発生は起きないと考えられる。特に水素イオンを注入し、ウエーハ内部に微小気泡層を形成させた後、貼り合わせ剥離する方法では、ボイドの発生が顕著であり、上述したピットクラスタの存在しないボンドウエーハ、つまりＢＯＸ酸化膜を形成した際、酸化膜の粗れが少ないボンドウエーハを用いて製造するとボイド発生の抑制効果が大きい。
【００２７】
なお、ピットクラスタの存在しない原料ウエーハは、ウエーハ表面のピットクラスタの有無を検査し、ピットクラスタが検出されないウエーハを選別し使用する。このウエーハ表面のピットクラスタの検査方法は、特に限定するものではないが、例えばコンフォーカル光学系のレーザー顕微鏡で０．０８μｍ以上の欠陥を評価し、微小欠陥の集合体の有無を検査すればよい。その他にも原子間力顕微鏡（Ａｔｏｍｉｃ　Ｆｏｒｃｅ　Ｍｉｃｒｏｓｃｏｐｙ：ＡＦＭ）等でもピットクラスタは評価可能である。
【００２８】
このような選別をし、その選別されたウエーハを原料ウエーハとしてＳＯＩウエーハを製造すればボイドの発生を減少することができる。
【００２９】
なお、ピットクラスタの存在しないウエーハを製造するには、重金属濃度が１０ｐｐｂ以下の環境で鏡面研磨したウエーハをボンドウエーハとして用いるのが好ましい。
【００３０】
ピットクラスタの発生要因としては、主に研磨工程から研磨後のピット槽保管及び洗浄乾燥工程での重金属汚染が原因と考えられ、この工程での汚染を管理し鏡面研磨を行えば、ピットクラスタの少ないウエーハが製造でき、これをＳＯＩウエーハ製造のための原料ウエーハとして用いることが好ましい。重金属汚染はなければない程好ましいが、ＣｕやＮｉ等の重金属が全体で１０ｐｐｂ以下が好ましく、更に好ましくは１ｐｐｂ以下である。
【００３１】
【発明の実施の形態】
以下、本発明に係るＳＯＩウエーハの製造方法の一つの実施の形態について図１に基づいて説明するが、図示例は例示的に示されるもので、本発明の技術思想から逸脱しない限り種々の変形が可能なことはいうまでもない。
【００３２】
図１は本発明のＳＯＩウエーハの製造方法の工程順の一例を模式図とともに示すフローチャートである。図１において図６と同一又は類似部材は同一符号で示される。
【００３３】
図１に示した本発明のＳＯＩウエーハの製造フローは図６に示した従来のＳＯＩウエーハの製造フローと基本的な工程順は同じであるので、同一工程についての再度の説明は省略し、相違点のみについて以下に説明する。
【００３４】
本発明方法は、原料ウエーハとなる２枚のウエーハ、即ちボンドウエーハ５２ａとベースウエーハ５６ａのうち、少なくとも一方のウエーハ（ボンドウエーハ）５２ａに絶縁層５４ａを形成し、該ボンドウエーハ５２ａとベースウエーハ５６ａとを接着剤を用いずに貼り合わせてＳＯＩウエーハ５０を製造するに際し、ボンドウエーハ５２ａに形成される絶縁層５４ａの表面のＰＶ値が１．５ｎｍを超える凹凸が存在しない状態、換言すれば、ＰＶ値（１０μｍ×１０μｍのエリアで評価）が１．５ｎｍ以下の状態でベースウエーハ５６ａとボンドウエーハ５２ａとを貼り合わせるようにしたことを特徴とするものである。
【００３５】
本発明においては、ＰＶ値の低い絶縁層５４ａを形成するために、ボンドウエーハ５２ａに用いるシリコン単結晶ウエーハの品質に着目し、特にピットクラスタの存在しないウエーハをボンドウエーハ５２ａとして用いること〔図１（ａ）、ステップ１００ａ〕によってＰＶ値の低い絶縁層５４ａを形成することができる〔図１（ａ）、ステップ１００ａ〕。
【００３６】
ピットクラスタの存在しないウエーハは、ウエーハ表面のピットクラスタの有無を検査し、ピットクラスタが検出されないウエーハを選別することによって得られる。このようなピットクラスタの存在しないウエーハは特に研磨工程後の重金属汚染に注意し製造する。例えば、重金属濃度が１０ｐｐｂ以下の環境で鏡面研磨及び研磨後の保管をしたウエーハをボンドウエーハとして用いる。例えば、研磨終了後に、次工程に送る間、ウエーハを純水等に浸漬し保管することがあるが、この保管用水中の重金属量などを管理する。
【００３７】
本発明方法において、ＢＯＸ酸化膜形成（スッテプ１０２）以降の工程順は図７の従来方法の工程順と全く同様であるが、得られるＳＯＩウエーハ５０においてはボイドの発生が著しく低下し、歩留まりの良好なＳＯＩウエーハ５０を製造することが可能となる。
【００３８】
【実施例】
以下に実施例をあげて本発明をさらに具体的に説明するが、これらの実施例は例示的に示されるもので限定的に解釈されるべきでないことはいうまでもない。
【００３９】
（実験例１）
ピットクラスタが存在するボンドウエーハを用いてＳＯＩウエーハを製造した場合を実験例１として説明する。図５は実験例１の工程順を模式図とともに示すフローチャートである。まず、ＣＺ法で作製された直径３００ｍｍ、ｐ型、方位〈１００〉、抵抗率１０Ω・ｃｍの鏡面研磨されたシリコンウエーハをベースウエーハ５６ａ及びボンドウエーハ５２ａとして準備した〔図５（ａ）、ステップ１００〕。次にこれらのウエーハを洗浄した（ステップ１０１）。
【００４０】
洗浄後のボンドウエーハ５２ａについてコンフォーカル光学系のレーザー顕微鏡（レーザーテック社製ＭＡＧＩＣＳ）によりピットクラスタの有無を観察した。図２に示すように、ボンドウエーハ５２ａにはピットクラスタＰＣが面内に２０個程度観察された。図２は、洗浄後のボンドウエーハ５２ａの表面についてのコンフォーカル光学系のレーザー顕微鏡による観察結果をウエーハ全体のマップで示した模式図である。個々のピットクラスタＰＣについての拡大図は示さないが、これらのピットクラスタは０．２〜０．０８μｍ程度のピット状の微小欠陥が数十個以上集まり０．５μｍ以上、例えば１μｍから１０μｍ程度の範囲で集合体を形成した欠陥であった。
【００４１】
このようなピットクラスタＰＣの存在するボンドウエーハ５２ａの表面に熱酸化により膜厚１５０ｎｍのＢＯＸ酸化膜５４ａを形成した〔図５（ｂ）、ステップ１０２〕。更に水素イオンを注入し封入層５８を形成した〔図５（ｃ）、ステップ１０４〕。次にＳＰＭ洗浄を行った（ステップ１０５）。
【００４２】
この時のピットクラスタが存在した部分の酸化膜５４ａをＡＦＭ（セイコーインスツルメンツ社製ＳＰＡ３６０）により観察を行った。図３はＢＯＸ酸化前後におけるボンドウエーハ表面についてのＡＦＭによる観察の結果を示すもので、（ａ）（１）はＢＯＸ酸化前のボンドウエーハ表面のピットクラスタを示す模式図及び（ａ）（２）は各ピットの深さを示すグラフであり、（ｂ）（１）はＢＯＸ酸化後のボンドウエーハ表面の酸化膜の異常成長を示す模式図及び（ｂ）（２）は異常成長部分の高さを示すグラフである。図３（ｂ）に示すようにピットクラスタＰＣが存在した部分には複数の酸化膜の異常成長Ｘ（図３（ｂ）（１）で〇で示されている部分）が存在し、酸化膜の面粗れが観察された。図３（ｂ）の異常成長Ｘの一部の高さを観察すると図３（ｂ）（２）に示すようにＰＶ値が１．８ｎｍ程度の突起に異常成長していた。その他の異常突起についてもほぼ１．５ｎｍより大きい突起であった。
【００４３】
次にボンドウエーハ５２ａのイオン注入をした面とベースウエーハ５６ａとを室温で密着させた〔図５（ｄ）、ステップ１０６〕。更に窒素雰囲気下で５００℃、３０分間の剥離熱処理を加えて、ボンドウエーハ５２ａの一部分を剥離することによって該ボンドウエーハ５２ａを薄膜化し、厚さ約２５０ｎｍのＳＯＩ層を得た〔図５（ｅ）、ステップ１０８〕。
【００４４】
その後、窒素雰囲気下で１１００℃、２時間の結合熱処理を加えてＳＯＩ層５２を強固に結合し、ＳＯＩ構造を有するウエーハ５０を作製した〔図５（ｆ）、ステップ１１０〕。
【００４５】
次に、ＳＯＩ層５２の面粗さや歪みを除去するため、アルゴンガス雰囲気による熱処理を行った。これは縦型のヒーター加熱式熱処理装置（バッチ炉）を用いアルゴンガス雰囲気下で１２００℃、１時間の熱処理を行っている。これによりイオン注入で生じたダメージやＳＯＩ層５２表面の粗さがある程度改善される。次に更にＳＯＩ層５２の表面の品質を改善するため、ＣＭＰ研磨装置によりＳＯＩ層５２を研磨した。これは研磨代４０ｎｍ程度行った。更にＳＯＩ層５２を犠牲酸化し、ＳＯＩ層５２中のシリコンを酸化し酸化膜を形成し、それをフッ酸により処理することで、最終的にＳＯＩ層５２が約１５０ｎｍ程度の薄膜ＳＯＩウエーハ５０を製造した。
【００４６】
このようにＳＯＩウエーハ５０を製造した後、前記ピットクラスタが観察された位置の同点観察を行った結果、このピットクラスタが存在した部分に図４に示すようなボイドＢが観察された。図４は貼り合わせ前後におけるコンフォーカル光学系のレーザー顕微鏡による同点観察の結果を示す写真で、（ａ）はＢＯＸ酸化膜形成後貼り合わせ前のボンドウエーハ表面の部分（１）（２）における酸化膜の表面状態を示し、（ｂ）は上記部分（１）（２）に対応する部分の貼り合わせ後のＳＯＩ層の表面状態を拡大して示す。例えば、図４（ａ）に示すようにピットクラスタが存在した部分で酸化膜の粗れ（異常成長）が起こり、図４（ｂ）からわかるようにその部分に直径２０μｍ以上のボイドＢが観察された。
【００４７】
（実施例１）
ピットクラスタの存在しないボンドウエーハを用いて図１に示す本発明方法の工程順でＳＯＩウエーハを製造した例について説明する。まず、ＣＺ法で作製された直径３００ｍｍ、ｐ型、方位〈１００〉、抵抗率１０Ω・ｃｍの鏡面研磨されたシリコンウエーハをベースウエーハ５６ａ及びボンドウエーハ５２ａとして準備した〔図１（ａ）、ステップ１００ａ〕。次にこれらのウエーハを洗浄した（ステップ１０１）。
【００４８】
ボンドウエーハ５２ａは、実験例１と同じ製造条件で製造したもので、コンフォ−カル光学系のレーザー顕微鏡により検査し、ウエーハ表面にピットクラスタが検出されないものを選別し使用した。
【００４９】
ボンドウエーハ５２ａの表面に熱酸化により膜厚１５０ｎｍの酸化膜５４ａを形成した〔図１（ｂ）、ステップ１０２〕。更に水素イオンを注入し封入層５８を形成した〔図１（ｃ）、ステップ１０４〕。次にＳＰＭ洗浄を行った（ステップ１０５）。
【００５０】
次にボンドウエーハ５２ａのイオン注入をした面とベースウエーハ５６ａとを室温で密着させた〔図１（ｄ）、ステップ１０６〕。更に、窒素雰囲気下で５００℃、３０分間の剥離熱処理を加えて、ボンドウエーハ５２ａの一部分を剥離することによって該ボンドウエーハ５２ａを薄膜化し、厚さ約２５０ｎｍのＳＯＩ層５２を得た〔図１（ｅ）、ステップ１０８〕。その後、窒素雰囲気下で１１００℃、２時間の結合熱処理を加えてＳＯＩ層５２を強固に結合し、ＳＯＩ構造を有するウエーハ５０を作製した〔図１（ｆ）、ステップ１１０〕。
【００５１】
次に、ＳＯＩ層５２の面粗さや歪みを除去するため、アルゴンガス雰囲気による熱処理を行った。これは縦型のヒーター加熱式熱処理装置（バッチ炉）を用いアルゴンガス雰囲気下で１２００℃、１時間の熱処理を行っている。これによりイオン注入で生じたダメージやＳＯＩ層５２表面の粗さがある程度改善される。次に更にＳＯＩ層５２の表面の品質を改善するため、ＣＭＰ研磨装置によりＳＯＩ層５２を研磨した。これは研磨代４０ｎｍ程度行った。更にＳＯＩ層５２を犠牲酸化し、ＳＯＩ層５２中のシリコンを酸化し酸化膜を形成し、それをフッ酸により処理することで、最終的にＳＯＩ層５２が約１５０ｎｍ程度の薄膜ＳＯＩウエーハ５０を製造した〔図１（ｇ）、ステップ１１２〕。
【００５２】
得られたＳＯＩウエーハのボイドを観察した。ボイドの観察はコンフォーカル光学系のレーザー顕微鏡によって行った。その結果、ボイドは観察されなかった。このようなＳＯＩウエーハを用いデバイスの製造をすれば歩留まりが向上する。
【００５３】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００５４】
例えば、上記実施例で示した製造工程は例示列挙したにとどまり、貼り合わせ工程を有するＳＯＩの製造方法であれば、この他に洗浄、熱処理等種々の工程が付加したものでもよく、また工程順の一部変更、更にはＳＯＩ層の品質を改質及び厚さ調整を行うＣＭＰ研磨などの工程の一部を省略した工程など目的に応じ適宜工程は変更使用することができる。
【００５５】
【発明の効果】
以上説明したように、本発明方法によれば、ベースウエーハとしてピットクラスタのないウエーハを用いＳＯＩウエーハを製造する為、ボイドの発生が著しく少なくなり歩留まりの良いＳＯＩウエーハを高い生産性で生産することができる。
【図面の簡単な説明】
【図１】本発明のＳＯＩウエーハの製造方法の工程順の一例を模式図とともに示すフローチャートである。
【図２】実験例１における洗浄後のボンドウエーハの表面についてのコンフォーカル光学系のレーザー顕微鏡による観察結果を示すマップ図である。
【図３】実験例１におけるＢＯＸ酸化前後におけるボンドウエーハ表面についてのＡＦＭによる観察の結果を示すもので、（ａ）（１）はＢＯＸ酸化前のボンドウエーハ表面のピットクラスタを示す模式図及び（ａ）（２）は各ピットの深さを示すグラフであり、（ｂ）（１）はＢＯＸ酸化後のボンドウエーハ表面の酸化膜の異常成長を示す模式図及び（ｂ）（２）は異常成長部分の高さを示すグラフである。
【図４】実験例１における貼り合わせ前後におけるコンフォーカル光学系のレーザー顕微鏡による同点観察の結果を示す写真で、（ａ）はＢＯＸ酸化膜形成後貼り合わせ前のボンドウエーハ表面の部分（１）（２）における酸化膜の表面状態を示し、（ｂ）は上記部分（１）（２）に対応する部分の貼り合わせ後のＳＯＩ層の表面状態を拡大して示す。
【図５】実験例１におけるＳＯＩウエーハの製造方法の工程順を模式図とともに示すフローチャートである。
【図６】ＳＯＩウエーハの構造の一例を示す説明図であって、（ａ）は上面説明図及び（ｂ）は断面説明図である。
【図７】従来のＳＯＩウエーハの製造方法の工程順の一例を模式図とともに示すフローチャートである。
【符号の説明】
５０：ＳＯＩウエーハ、５２ａ：ボンドウエーハ、５２：ＳＯＩ層（活性層）、５４ａ：絶縁層（ＢＯＸ酸化膜）、５６ａ：ベースウエーハ、５６：支持基板、５８：微小気泡層（封入層）、Ｂ：ボイド、ＰＣ：ピットクラスタ、Ｘ：異常成長。
【図１】
2004087768.tif 000003
【図２】
2004087768.tif 000004
【図３】
2004087768.tif 000005
【図４】
2004087768.tif 000006
【図５】
2004087768.tif 000007
【図６】
2004087768.tif 000008
【図７】
2004087768.tif 000009